(57)【要約】【課題】焼き戻しができない様態の抵抗溶接において、溶接対象物が焼き入れ状態にならない溶接方法を提供するものである。【解決手段】本溶接を行う前に、溶接対象物（上部棒鋼１、下部棒鋼２）は、前余熱を用いて、予め所定の温度まで上昇することによって、溶接対象物（上部棒鋼１、下部棒鋼２）全体の熱量が増加し、冷めにくくなり、「焼き入れ状態」が少ない溶接方法となる。  また、径の異なる鋼棒（熱し易く冷めやすい鋼棒と、熱しにくく冷めにくい鋼棒）であると、前余熱によって双方の温度がほぼ同程度となり（均熱が取れ）、高強度の溶接が可能となる。 【選択図】図４
2011177794.tif 000002
【特許請求の範囲】
【請求項１】
前余熱（Ａ１）と、本溶接（Ａ２）までの休止と、本溶接（Ａ２）と、
後溶接（Ａ３）までの休止と、後溶接（Ａ３）とを行なう溶接方法であって、
前余熱（Ａ１）は、本溶接（Ａ２）の７０％〜７５％の電流を用いるものであり、
後溶接（Ａ３）は、本溶接（Ａ２）の７０％〜７５％の電流を用いるものであり、
前余熱（Ａ１）を行う時間をＣｙ１、本溶接（Ａ２）までの休止時間をＣｙ２、
本溶接（Ａ２）を行う時間をＣｙ３、後溶接（Ａ３）までの休止時間をＣｙ４、
後溶接（Ａ３）を行う時間をＣｙ５とすると、
Ｃｙ３時間の±５％がＣｙ１あり、  Ｃｙ３時間の±５％がＣｙ２あり、
Ｃｙ３時間の±５％がＣｙ４あり、  Ｃｙ３時間の±５％がＣｙ５ある
ことを特徴とする溶接方法。
【請求項２】
上部棒鋼（１）と下部棒鋼（２）とは径が異なるものであって、
上部棒鋼（１）の温度と下部棒鋼（２）の温度とをほぼ同じとし、
焼きが入らないことを特徴とする請求項１記載の溶接方法。
【発明の詳細な説明】
【技術分野】
【０００１】
この発明は鉄筋、金網、条鋼、棒鋼等の溶接対象物の接合に用いられている抵抗溶接に関するものである。
【背景技術】
【０００２】
抵抗溶接は急激に溶接対象物の温度が上昇し、下降することから、対象物に焼きが入り、対象物の硬度は向上するものの、靭性が悪化するため、対象物が脆弱になるという問題があった。
【０００３】
この問題を解決するため、溶接後に「焼き戻し」を行う技術（例えば非特許文献１）が開示されている。
【非特許文献１】産報出版株式会社 「やさしい抵抗溶接」８４頁、８５頁
【発明の開示】
【発明が解決しようとする課題】
【０００４】
しかしながら、上記の「焼き戻し」の技術は溶接後に加熱を行う為、時間がかかるものであり、短時間で行うスポット溶接においては焼き戻し工程が行えないという問題があった。
【０００５】
また、径の異なる溶接対象物を溶接する場合、径の小さい溶接対象物は熱しやすく冷めやすいという特性を持ち、径の大きい溶接対象物は熱しにくく冷めにくいという特性を持つことから、径の異なる溶接対象物を同径の溶接対象物のように溶接することは困難であった。
【課題を解決するための手段】
【０００６】
この発明の溶接方法は、抵抗溶接において、本溶接を行う前に溶接対象物を加熱することを特徴とする。この発明の溶接方法は、上記発明に関し、本溶接を行う前に行う対象物への加熱が、本溶接の７０％〜７５％の電流を用い、本溶接の時間とほぼ等しい時間であることを特徴とする。この発明の溶接方法は、上記発明に関し、本溶接後、一定の時間間隔で本溶接の７０％〜７５％の電流を用いて、後熱をかけることを特徴とする。この発明の溶接方法は、上記発明に関し、溶接対象物の径が異なることを特徴とする。
【０００７】
（請求項１記載の発明）
請求項１記載の発明の溶接方法は、前余熱（Ａ１）と、本溶接（Ａ２）までの休止と、本溶接（Ａ２）と、後溶接（Ａ３）までの休止と、後溶接（Ａ３）とを行なう溶接方法であって、前余熱（Ａ１）は、本溶接（Ａ２）の７０％〜７５％の電流を用いるものであり、後溶接（Ａ３）は、本溶接（Ａ２）の７０％〜７５％の電流を用いるものであり、前余熱（Ａ１）を行う時間をＣｙ１、本溶接（Ａ２）までの休止時間をＣｙ２、本溶接（Ａ２）を行う時間をＣｙ３、後溶接（Ａ３）までの休止時間をＣｙ４、後溶接（Ａ３）を行う時間をＣｙ５とすると、Ｃｙ３時間の±５％がＣｙ１あり、  Ｃｙ３時間の±５％がＣｙ２あり、Ｃｙ３時間の±５％がＣｙ４あり、Ｃｙ３時間の±５％がＣｙ５あることを特徴とする。
【０００８】
（請求項２記載の発明）
請求項２記載の発明の溶接方法は、請求項１記載の溶接方法において、上部棒鋼（１）と下部棒鋼（２）とは径が異なるものであって、上部棒鋼（１）の温度と下部棒鋼（２）の温度とをほぼ同じとし、焼きが入らないことを特徴とする。
【発明の効果】
【０００９】
この発明の溶接方法では、予め溶接対象物を加熱しておくので、本溶接のみであっても対象物に「焼き」が入りにくく、脆弱性の少ないものとすることが可能となる。
【００１０】
また、径の異なる溶接対象物であったとしても、同径の溶接対象物と同等の強度を有する溶接を可能とする、
【発明を実施するための最良の形態】
【００１１】
以下に、この発明の溶接方法を実施するための最良の形態として、実施例について詳しく説明する。
【実施例１】
【００１２】
図１は上部棒鋼１、下部棒鋼２の組み立て図、図２は上部棒鋼１、下部棒鋼２をクロスさせた斜視図、図３はクロスさせた棒鋼を上部電極３、下部電極４に挟み込んだ斜視図、図４は溶接を行う時の正面図、図５は溶接時の電流と時間の関係を示している。
【００１３】
〔棒鋼の準備〕
先ず、図１に示すように溶接対象物である、上部棒鋼１と下部棒鋼２をクロスさせ、上部棒鋼１の上部溶接部１０と下部棒鋼２の下部溶接部２０とを接触させる。
【００１４】
棒鋼の接触は、図２に示すように十文字にクロスさせるだけでなく、当業者が適宜なし得る事項である。
【００１５】
〔溶接の方法〕
上部棒鋼１と下部棒鋼２の溶接は、図３に示すように上部電極３と下部電極４に棒鋼を挟んだ後、図４に示すように、上側工具５と下側工具６を用いて棒鋼に加圧を行いつつ、電極間に通電する。
【００１６】
電極間に行う通電の電流は、図５のグラフに示すように、前余熱Ａ１を本溶接Ａ２の７０％〜７５％の電流を用いて行い、本溶接を行った後、後溶接（焼き戻し）Ａ３を本溶接の７０〜７５％の電流を用いて行うものである。
【００１７】
前余熱Ａ１を行う時間をＣｙ１、本溶接Ａ２までの休止時間をＣｙ２、本溶接Ａ２を行う時間をＣｙ３、後溶接Ａ３までの休止時間をＣｙ４、後溶接Ａ３を行う時間をＣｙ５とし、Ｃｙ１≒Ｃｙ２≒Ｃｙ３≒Ｃｙ４≒Ｃｙ５とするのが好ましい。
【００１８】
〔前余熱の効果〕
表１にこの発明の前溶接の試験結果を記載する。
【００１９】
試験はＤ１０（ＪＩＳ）鋼棒（直径１０ｍｍの鋼棒）とＤ１３（ＪＩＳ）鋼棒（直径１３ｍｍの鋼棒）を試験体として用い、５．９ＫＮで加圧し、表１の条件に基づき、一般的な抵抗溶接機（Ｄ溶接機φ２５）を用いて、クロス溶接を行った。
【００２０】
表１に記載された単位は以下に示す通りである。
ＫＡ：（キロアンペア）電流。
ＣＹ：（サイクル）６０Ｈｚにおける周波数。１５ＣＹ＝１５／６０秒＝０．２５秒
Ｅ  ：（ジュール）エネルギー。Ｅ＝Ａ２×Ｃｙ
ＫＮ：（キロニュートン）引っ張り強度。
【００２１】
【表１】
2011177794.tif 000003
【００２２】
表１に記載した通り、試験結果は、本溶接を行う前に行う対象物への加熱が、本溶接の７２％の電流を用いたもの（ＫＡ比を７２％としたもの）の引っ張り強度が３６．３ＫＮという最も大きい値を示した。
【００２３】
この、３６．３ＫＮを溶接の最大強度とし、１００％とすると、表１に記載の通り、ＫＡ比７０％のものは３６．１ＫＮであるから、強度比は９９％であり、ＫＡ比７５％のものは３５．７ＫＮであるから、強度比は９８％である。
強度比が９０％代後半のものが好ましいことから、本溶接を行う前に行う対象物への加熱が、本溶接の７０％〜７５％の電流を用いたものが好ましい。  
【００２４】
この溶接方法は、前余熱を行うことによって、Ｃｙ３（本溶接の時間）が小さく、急激に冷却されてしまう抵抗溶接（例えばスポット溶接）であっても、棒鋼（溶接対象物）全体の熱量を増加させることから、溶接部（上部溶接部１０、下部溶接部２０）の温度を予め所定の温度まで上げることが可能であり、溶接対象物が冷めにくくなり、溶接対象物に「焼き」が入ること無く溶接することが可能となる。
【００２５】
本溶接の７０％〜７５％の電流を用いる本溶接を行う前に行う対象物への加熱は、Ｄ１０鋼棒とＤ１３鋼棒のように径の異なる鋼棒（熱し易く冷めやすいＤ１０鋼棒と、熱しにくく冷めにくいＤ１３鋼棒）であると、前余熱によって双方の温度がほぼ同程度となり（均熱が取れ）、高強度の溶接が可能となる。
【００２６】
また、図５に示すように、本溶接後も前余熱と同じ条件で本溶接後、後熱をかけ、温度を下げると、さらに溶接対象物の「焼き入れ状態」が少ない溶接が可能となる。
【００２７】
溶接対象物は鉄筋、金網、条鋼、棒鋼のみにあらず、「焼き入れ状態」となる金属であれば、何でも良く、当業者が適宜なし得る事項である。
【図面の簡単な説明】
【００２８】
【図１】上部棒鋼１、下部棒鋼２を示す組み立て図である。
【図２】上部棒鋼１、下部棒鋼２をクロスさせた状態を示す斜視図である。
【図３】クロスさせた棒鋼を上部電極３、下部電極４に挟み込んだ状態を示す斜視図である。
【図４】溶接を行う状態を示す正面図である。
【図５】溶接地の電流と時間を示すグラフである。
【符号の説明】
【００２９】
１    上部棒鋼
１０  上部溶接部
２    下部棒鋼
２０  下部溶接部
３    上部電極
４    下部電極
５    上側工具
６    下側工具
【図１】
2011177794.tif 000004
【図２】
2011177794.tif 000005
【図３】
2011177794.tif 000006
【図４】
2011177794.tif 000007
【図５】
2011177794.tif 000008